(57)【要約】【課題】有機発光層に電流を流すことにより有機発光層を発光させる有機ＥＬディスプレイパネルにおいて、基板上にあるパターニングされた画素電極上のみに正孔輸送層を形成し、隔壁と画素電極が接する縁部の印刷抜けによる発光ムラの少ない、表示品位のすぐれた有機ＥＬ素子及び有機ＥＬディスプレイを提供する。【解決手段】基板上のパターニングされた画素電極２の間に絶縁層３を形成し、凸版印刷法により正孔輸送材料を溶媒に溶解または安定に分散させた正孔輸送インキを凸版３０の凸部３２から絶縁層３の間にある画素電極２に印刷する場合、凸版３０の凸部３２を中凸形状にする。これにより、インキが隔壁で囲まれた画素内を横方向に強く押し広げられることで、隔壁と画素電極２が接する縁部においては印刷抜けがなくなり、発光ムラの少ない、表示品位のすぐれた有機ＥＬ素子及び有機ＥＬディスプレイを作製できた。【選択図】図１
2008140588.tif 000002
【特許請求の範囲】
【請求項１】
画素電極と、前記画素電極上に発光領域を画定する絶縁層と、前記発光領域に形成されかつ少なくとも正孔輸送層及び有機発光層の２層を含む有機発光媒体層と、前記有機発光体層を介して前記画素電極に対向する対向電極とからなる有機ＥＬ素子の製造方法であって、
前記発光領域内に凸版を用いて前記有機発光媒体層を構成する少なくとも一層を形成する工程を含む有機発光媒体層形成工程を備え、
前記凸版の凸部の頂部は、前記凸部の突出方向に凸状の曲面からなる頂部用曲面で構成され、
前記有機発光媒体層形成工程では、形成すべき前記層を構成するためのインキが前記頂部用曲面から前記発光領域に印刷される、
ことを特徴とする有機ＥＬ素子の製造方法。
【請求項２】
前記有機発光媒体層を構成する少なくとも一層を形成する工程は正孔輸送インキを凸版の凸部から前記発光領域内に転写して前記正孔輸送層を形成する工程であることを特徴とする請求項１記載の有機ＥＬ素子の製造方法。
【請求項３】
前記凸部は、基台部と前記頂部とからなり、
前記基台部の断面は、下底と、前記頂部との境をなす上底と、それら下底と上底の両端を接続する両側の側辺とからなる台形を呈し、
前記頂部用曲面は、前記上底と交わる前記両側の側辺の端部に連続状に接続されている、
ことを特徴とする請求項１または２記載の有機ＥＬ素子の製造方法。
【請求項４】
前記頂部用曲面は、前記上底と、前記頂部用曲面の先端との高低差が０．５〜５．０μｍであることを特徴とする請求項３記載の有機ＥＬ素子の製造方法。
【請求項５】
前記頂部用曲面の曲率半径が５〜２５００μｍであることを特徴とする請求項１乃至４に何れか１項記載の有機ＥＬ素子の製造方法。
【請求項６】
前記凸部の頂部の前記頂部用曲面の先端と、隣接する前記凸部の間の谷部との深さとの差が５０μｍ以上であることを特徴とする請求項１乃至５に何れか１項記載の有機ＥＬ素子の製造方法。
【請求項７】
前記凸版の構成材料が樹脂材料からなり、その硬度が１８〜７５（ショアＤ）、４５〜９０（ショアＡ）であることを特徴とする請求項１乃至６に何れか１項記載の有機ＥＬ素子の製造方法。
【請求項８】
前記正孔輸送層インキの粘度が５〜８０ｍＰａ・ｓであることを特徴とする請求項１乃至７に何れか１項記載の有機ＥＬ素子の製造方法。
【請求項９】
請求項１〜８のいずれか１項記載の製造方法で形成されたことを特徴とする有機ＥＬ素子。
【請求項１０】
凸版印刷法で用いられる凸版であって、
前記凸版の凸部の頂部は、前記凸部の突出方向に凸状の曲面からなる頂部用曲面で構成されている、
ことを特徴とする凸版。
【請求項１１】
前記凸部は、基台部と前記頂部とからなり、
前記基台部の断面は、下底と、前記頂部との境をなす上底と、それら下底と上底の両端を接続する両側の側辺とからなる台形を呈し、
前記頂部用曲面は、前記上底と交わる前記両側の側片の端部に連続状に接続されている、
ことを特徴とする請求項１０記載の凸版。
【請求項１２】
前記頂部用曲面は、前記上底と、前記頂部用曲面の先端との高低差が０．５〜５．０μｍであることを特徴とする請求項１１記載の凸版。
【請求項１３】
前記頂部用曲面の曲率半径が５〜２５００μｍであることを特徴とする請求項１０乃至１２に何れか１項記載の凸版。
【請求項１４】
前記凸部の頂部の前記頂部用曲面の先端と、隣接する前記凸部の間の谷部との深さが５０μｍ以上であることを特徴とする請求項１０乃至１３に何れか１項記載の凸版。
【請求項１５】
前記凸版の構成材料が樹脂材料からなり、その硬度が１８〜７５（ショアＤ）、４５〜９０（ショアＡ）であることを特徴とする請求項１０乃至１４に何れか１項記載の凸版。
【発明の詳細な説明】
【技術分野】
【０００１】
本発明は、有機発光層が高分子材料からなる有機ＥＬディスプレイパネル等に用いられる有機ＥＬ素子とその製造方法に関し、特に有機発光層を印刷法によって形成する有機ＥＬ素子及びその製造方法に関する。
【背景技術】
【０００２】
有機ＥＬ素子は、二つの対向する電極の間に有機発光材料からなる有機発光層が形成され、有機発光層に電流を流すことで発光させるものであるが、効率よく発光させるには有機発光層の膜厚が重要であり、１００ｎｍ程度の薄膜にする必要がある。さらに、これをディスプレイパネル化するには高精細にパターニングする必要がある。
【０００３】
有機発光層を形成する有機発光材料には、低分子材料と高分子材料が有り、一般に低分子材料は真空蒸着法等により薄膜形成し、このときに微細パターンのマスクを用いてパターニングするが、この方法では基板が大型化すればするほどパターニング精度が出にくいという問題がある。また、真空中で成膜するためにスループットが悪いという問題がある。
【０００４】
そこで、最近では高分子材料を溶剤に溶かして塗工液にし、これをウェットコーティング法で薄膜形成する方法が試みられるようになってきている。高分子材料の塗液を用いてウェットコーティング法で有機発光層を含む有機発光媒体層を形成する場合の層構成は、陽極側から正孔輸送層、有機発光層と積層する二層構成が一般的である。このとき、有機発光層はカラーパネル化するために赤（Ｒ）、緑（Ｇ）、青（Ｂ）のそれぞれの発光色をもつ有機発光材料を溶剤中に溶解または安定して分散してなる有機発光インキを用いて塗り分ける必要がある（例えば特許文献１参照）。
【０００５】
一方、正孔輸送層はパターニングせずに、有機ＥＬディスプレイパネルの画像形成に関わる部分全体に全面塗布いわゆるベタ塗りする方法が一般的であり、スピンコート法やダイコート法といったコーティング法を用いて形成されてきた。これは、正孔輸送層の膜厚は一般に１００ｎｍ以下の薄膜であり、層の横方向へ流れる電流よりも厚み方向へ流れる電流のほうが圧倒的に流れやすく、よって電極がパターニングされていれば、電流の画素の外へのリークは非常に少ないといわれていたためである。
【特許文献１】特開２００１-９３６６８公報
【発明の開示】
【発明が解決しようとする課題】
【０００６】
ところで、本願発明者等は、ガラス基板上に陽極である画素電極をパターン形成し、画素電極間に絶縁層をパターン形成し、正孔輸送層を有機ＥＬ素子の有効面内に全面塗布し、有機発光層をパターン形成し、陰極層をパターン形成したパッシブマトリックスタイプの有機ＥＬ素子において、パターン化された電極間に流れる電流がリークし、発光効率が低下していることを確認した。
したがって、このリーク電流を防止して発光効率を良くするためには、正孔輸送層を画素電極上にのみにパターン形成し、絶縁層上には正孔輸送層を設けないようにする必要がある。
【０００７】
しかしながら、正孔輸送層を形成する正孔輸送材料は（３、４―ポリエチレンジオキシチオフェン）（ＰＥＤＯＴ）といった高分子材料からなるため、この正孔輸送材料を溶媒に溶解または安定して分散させ正孔輸送インキとするには、高分子材料の溶解性の問題と、薄膜を作る必要性の両方の問題から、濃度を２％前後と低くする必要がある。
そして、濃度が２％前後の低粘度の正孔輸送インキをパターン印刷する際には、インキの広がりを防止するため隔壁が必要となる。これは、画素電極間にある絶縁層の高さを大きくし、隔壁として使用することで解決される。また、絶縁層で仕切られた画素電極内に正孔輸送インキを転写させる方法としては、インクジェット法や凸版印刷法による印刷法式が考えられる。なお、他の印刷法式としてはグラビア印刷法が考えられるが、凹凸のある被服物に対して印刷するには不向きである。
【０００８】
しかし、インクジェット法はインクジェットノズルから有機発光インキを被印刷部位に複数回滴下する方式であり、ノズルと被印刷基板に距離があり、インキは自身の重力でのみ隔壁内の被印刷部位に広がるものである。したがって、このインクジェット法では絶縁層に囲まれた被印刷部位全てにインキを転写することが難しく、特に画素電極の縁部においては印刷抜けが発生しやすいという問題がある。
また、インクジェット法において印刷抜けが発生しないようにする方法も考案されているが、そのためには十分にインクを開口部に盛る必要があるが、隔壁よりインクがあふれ出すことを防ぐために隔壁に撥水処理をする必要があり、その分、工程が増えてしまうという問題点がある。さらに、撥水性のある隔壁に滴下されたインクは山盛り状態になるが、このことは画素内の膜厚均一性が悪くなりやすいため、ディスプレイパネルの均一性や安定性の面で問題がある。
【０００９】
それに対して凸版印刷法は簡便であり、インクジェット方式等と比較してスループットがよいという長所を有する。また、凸版印刷法においては、凸版の凸部を被印刷部位に押し付けるため、版による押し付けと隔壁により形成された空間を凸版が埋めることにより、インキが隔壁で囲まれた画素内を横方向に強く押し広げられる。よって、一般的に凸版印刷法はインクジェット法より画素電極の縁部においては印刷抜けが発生しにくいと言われている。
【００１０】
しかし凸版印刷法においても、インキが水溶性であるために隔壁といわれる絶縁層にはじきやすい。よって、隔壁と画素電極が接する縁部においては印刷抜けが発生しやすいという問題があった。
【００１１】
そこで本発明は、有機ＥＬ素子においてパターニングされた画素電極上にのみに正孔輸送層を形成する方法を提供し、隔壁と画素電極が接する縁部においては印刷抜けが発生しない、均一性の良い表示を行うことが可能な有機ＥＬ素子及びその製造方法を提供することを目的とする。
【課題を解決するための手段】
【００１２】
上述の目的を達成するため、本発明による有機ＥＬ素子の製造方法は、画素電極と、前記画素電極上に発光領域を画定する絶縁層と、前記発光領域に形成されかつ少なくとも正孔輸送層及び有機発光層の２層を含む有機発光媒体層と、前記有機発光体層を介して前記画素電極に対向する対向電極とからなる有機ＥＬ素子の製造方法であって、前記発光領域内に凸版を用いて前記有機発光媒体層を構成する少なくとも一層を形成する工程を含む有機発光媒体層形成工程を備え、前記凸版の凸部の頂部は、前記凸部の突出方向に凸状の曲面からなる頂部用曲面で構成され、前記有機発光媒体層形成工程では、形成すべき前記層を構成するためのインキが前記頂部用曲面から前記発光領域に印刷されることを特徴とする。
また、本発明による有機ＥＬ素子の製造方法は、少なくとも画素電極と対向電極と正孔輸送層と有機発光層を含む有機発光媒体層からなり、両電極から有機発光層に電流を流すことにより有機発光層を発光させる有機ＥＬ素子の製造方法であって、基板上のパターニングされた画素電極の間に絶縁層を形成する工程と、凸版印刷法により正孔輸送材料を溶媒に溶解または分散させた正孔輸送インキを凸版の凸部から前記絶縁層の間にある画素電極に印刷して正孔輸送層を形成する工程とを有し、前記凸版の凸部の形状が中凸形状であり、高低差が０．５〜５．０μｍであることを特徴とする。
【００１３】
また本発明の有機ＥＬ素子は、少なくとも画素電極と対向電極と正孔輸送層と有機発光層を含む有機発光媒体層からなり、両電極から有機発光層に電流を流すことにより有機発光層を発光させる有機ＥＬ素子であって、基板上のパターニングされた画素電極の間に形成された絶縁層と、凸版印刷法により正孔輸送材料を溶媒に溶解または分散させた正孔輸送インキを凸版の凸部から前記絶縁層の間にある画素電極に印刷して形成された正孔輸送層とを有し、前記凸版の凸部の形状が中凸形状であり、高低差が０．５〜５．０μｍであることを特徴とする。
また、以上の構成において、前記凸版の凸部の表面と谷部との深さが５０μm以上であることを特徴とする。また、前記凸版の構成材料が樹脂材料からなり、その硬度が１８〜７５（ショアＤ）、４５〜９０（ショアＡ）であることを特徴とする。さらに、前記正孔輸送層インキの粘度が５〜８０ｍＰａ・ｓであることを特徴とする。
【００１４】
なお、一般に凸版印刷法とは、広義には画線部が凸形状をしている版すなわち凸版を用いる全ての印刷法を言うが、本発明で述べる凸版印刷法とは、ゴム版または樹脂版からなる凸版を用いる印刷方式を示すこととする。また、印刷業の当業者間ではゴム凸版を用いるものをフレキソ印刷といい、樹脂凸版を用いるものを樹脂凸版印刷と区別して呼んでいるが、本発明では両者を特に区別せず、凸版印刷法と呼ぶこととする。凸版印刷方式で用いられるゴム版や樹脂版は、現在は感光性のゴム版や樹脂版が主に用いられているが、凸版の材質も多様化し、感光性ゴム版と感光性樹脂版の区別も不明確になってきており、本発明ではこの区別も特に設けず、両者とも感光性樹脂凸版と呼ぶことにする。
また、絶縁層が格子状になっている場合、発光領域は窓状となっている。また、絶縁層がライン状である場合、発光領域はライン間の部分である。また、絶縁層は、一部が画素電極に重なっていても良く、重なっていなくても良い。
【発明の効果】
【００１５】
本発明の有機ＥＬ素子及びその製造方法によれば、凸版印刷法により正孔輸送材料を溶媒に溶解または安定に分散させた正孔輸送インキを凸版の凸部から絶縁層の間にある画素電極に容易に転写することができる。また、隔壁と画素電極が接する縁部において印刷抜けが発生しないため、欠陥のない均一性に優れた有機ＥＬ素子を得ることができる効果がある。
【発明を実施するための最良の形態】
【００１６】
以下、本発明の実施の形態を、パッシブマトリックスタイプの有機ＥＬディスプレイパネルに適用した例について説明する。有機ＥＬ素子の駆動方法としては、パッシブマトリックスタイプとアクティブマトリックスタイプがあるが、本発明の有機ＥＬ素子はパッシブマトリックス方式の有機ＥＬ素子、アクティブマトリックス方式の有機ＥＬ素子のどちらにも適用可能である。
パッシブマトリックス方式とはストライプ状の電極を直交させるように対向させ、その交点を発光させる方式であるのに対し、アクティブマトリックス方式は画素毎にトランジスタを形成した、いわゆる薄膜トランジスタ（ＴＦＴ）基板を用いることにより、画素毎に独立して発光する方式である。
図１は本発明の実施の形態による有機ＥＬディスプレイパネルの構造を示す断面図である。
この有機ＥＬディスプレイパネルにおける有機ＥＬ素子は基板１上に形成される。この有機ＥＬディスプレイパネルが基板１側から光を取り出すポトムエミッション方式の有機ＥＬ素子とする場合には、基板１として透明なものを使用する必要があるが、基板１と反対側から光を取り出すトップエミッション方式の場合は、基板１は透光性を有する必要はない。
基板１としては、ガラス基板やプラスチック製のフィルムまたはシートを用いることができる。プラスチック製のフィルムを用いれば、巻取りにより高分子ＥＬ素子の製造が可能となり、安価にディスプレイパネルを提供できる。また、その場合のプラスチックとしては、例えば、ポリエチレンテレフタレート、ポリプロピレン、シクロオレフィンポリマー、ポリアミド、ポリエーテルスルホン、ポリメタクリル酸メチル、ポリカーボネート等を用いることができる。また、これらのフィルムは水蒸気バリア性、酸素バリア性を示す酸化ケイ素といった金属酸化物、窒化ケイ素といった酸化窒化物やポリ塩化ビニリデン、ポリ塩化ビニル、エチレン−酢酸ビニル共重合体鹸化物からなるバリア層が必要に応じて設けられる。
【００１７】
また、基板１の上には陽極としてパターニングされた画素電極２が設けられる。画素電極２の材料としては、ＩＴＯ（インジウム錫複合酸化物）、ＩＺＯ（インジウム亜鉛複合酸化物）、酸化錫、酸化亜鉛、酸化インジウム、酸化アルミニウム複合酸化物等の透明電極材料が使用できる。なお、低抵抗であること、耐溶剤性があること、透明性があることなどからＩＴＯが好ましい。ＩＴＯはスパッタ法により基板上に形成されフォトリソ法によりパターニングされライン状の画素電極２となる。
そして、このライン状の画素電極２を形成後、隣接する画素電極２の間に感光性材料を用いて、フォトリソグラフィ法により絶縁層３が形成される。
【００１８】
本実施の形態における絶縁層３は、厚みが０．５ｕｍから５．０ｕｍの範囲にあることが望ましい。また、絶縁層３を隣接する画素電極２間に設けることによって、各画素電極２上に印刷された正孔輸送インキの広がりを抑え、ディスプレイ化した際に正孔輸送層４が絶縁層３上にあることによるリーク電流の発生を防ぐことができる。なお、絶縁層３が低すぎるとインキの広がりを防止できずに絶縁層３上に正孔輸送層４が形成されることとなる。
【００１９】
また、例えばパッシブマトリックスタイプの有機ＥＬディスプレイパネルにおいて、画素電極２の間に絶縁層３を設けた場合、絶縁層３を直行して陰極層６を形成することになる。このように絶縁層３をまたぐ形で陰極層６を形成する場合、絶縁層３が高すぎると陰極層６の断線が起こってしまい表示不良となる。絶縁層３の高さが５．０μｍを超えると陰極の断線が起きやすくなってしまう。
【００２０】
また、絶縁層３を形成する感光性材料としてはポジ型レジスト、ネガ型レジストのどちらであってもよく、市販のもので構わないが、絶縁性を有する必要がある。なお、隔壁が十分な絶縁性を有さない場合には隔壁を通じて隣り合う画素電極２に電流が流れてしまい表示不良が発生してしまう。具体的にはポリイミド系、アクリル樹脂系、ノボラック樹脂系、フルオレン系といったものが挙げられるが、これに限定するものではない。また、有機ＥＬ素子の表示品位を上げる目的で、光遮光性の材料を感光性材料に含有させても良い。
【００２１】
また、絶縁層３を形成する感光性樹脂はスピンコーター、バーコーター、ロールコーター、ダイコーター、グラビアコーター等の塗布方法を用いて塗布され、フォトリソ法によりパターニングされる。また、感光性樹脂を用いずにグラビアオフセット印刷法、反転印刷法、フレキソ印刷法等を用いて絶縁層３を形成してもよい。
【００２２】
以上のようにして絶縁層３を形成した後、次に正孔輸送層４を形成する。正孔輸送層４を形成する正孔輸送材料としては、ポリアニリン誘導体、ポリチオフェン誘導体、ポリビニルカルバゾール（ＰＶＫ）誘導体、ポリ（３，４―エチレンジオキシチオフェン）（ＰＥＤＯＴ）等が挙げられる。これらの材料は溶媒に溶解または分散させ、正孔輸送材料インキとなり、本実施の形態による凸版印刷方法を用いて形成される。なお、形成される正孔輸送層４の体積低効率は発光効率の点から１ｘ１０６Ω・ｃｍ以下のものが好ましい。
【００２３】
また、正孔輸送材料を溶解または分散させる溶媒としては、例えば、トルエン、キシレン、アセトン、メチルエチルケトン、メチルイソブチルケトン、シクロヘキサノン、メタノール、エタノール、イソプロパノール、エチレングリコール、ポリエチレングリコール、グリセリン、酢酸エチル、酢酸ブチル、酢酸イソプロピル、水等の単独またはこれらの混合溶媒などが挙げられる。また、必要に応じて、界面活性剤、酸化防止剤、粘度調整剤、紫外線吸収剤等が添加されていても良い。
【００２４】
図２は正孔輸送材料からなる正孔輸送インキを、画素電極２、絶縁層３が形成された被印刷基板上にパターン印刷する際の凸版印刷装置の概略を示している。
図示のように、本製造装置は、インクタンク１０と、インキチャンバー１２と、アニロックスロール１４と、凸版３０が設けられた版１６がマウントされた版胴１８を有している。インクタンク１０には溶媒で希釈された正孔輸送インキが収容されており、インキチャンバー１２にはインクタンク１０より正孔輸送インキが送り込まれるようになっている。アニロックスロール１４はインキチャンバー１２のインキ供給部に対して回転可能に支持されている。
【００２５】
アニロックスロール１４の回転に伴い、アニロックスロール１４表面に供給された正孔輸送インキのインキ層１４ａは均一な膜厚に形成される。このインキ層１４ａはアニロックスロール１４に近接して回転駆動される版胴１８にマウントされた版１６の凸部３２に転移する。
平台２０には、透明電極および絶縁層３が形成された被印刷基板２４が版１６の凸部３２による印刷位置にまで図示しない搬送手段によって搬送されるようになっている。そして、版１６の凸部３２にあるインキは被印刷基板２４に対して印刷され、必要に応じて乾燥工程を経て被印刷基板上に正孔輸送層４が形成される。
【００２６】
なお、本例では凸版３０に使用した感光性樹脂凸版３０は水現像タイプのものを使用した。感光性樹脂版には、露光した樹脂版を現像する際に用いる現像液が有機溶剤である溶剤現像タイプのものと現像液が水である水現像タイプのものがある。一般に溶剤現像タイプのものは水系のインキに耐性を示し、水現像タイプのものは有機溶剤系のインキに耐性を示す傾向があるが、この限りではなく、正孔輸送インキに耐性を持ったものであれば、いずれの樹脂凸版３０も用いることができる。
【００２７】
ここで樹脂凸版３０により画素電極２上に正孔輸送層４を所望に厚膜形成するために、樹脂凸版３０の凸部３２の形状が中凸形状となっている。
詳細に説明すると、図３に示すように、凸版３０の凸部３２の頂部３２Ａは、凸部３２の突出方向に凸状の曲面からなる頂部用曲面３４で構成されている。
凸部３２は、基台部３２Ｂと前記頂部３２Ａとからなっており、基台部３２Ｂの断面は、下底３６Ａと、頂部３２Ａとの境をなす上底３６Ｂと、それら下底３６Ａと上底３６Ｂの両端を接続する両側の側辺３６Ｃとからなる台形を呈している。
そして、頂部用曲面３４は、上底３６Ｂと交わる両側の側辺３６Ｃの端部に連続状に接続されている。
基台部３２Ｂの断面形状をなす台形の上底３６Ｂは、凸部３２の断面形状において、両側面の傾斜角度が急激に変化する点を結んだ線に対応する。また、台形の上底３６Ｂの長さは下底３６Ａの長さよりも大であっても良く、上底３６Ｂと下底３６Ａの長さが同一であっても良い。
頂部用曲面３４は、上底３６Ｂと、頂部用曲面３４の先端との高低差が０．５〜５．０μｍであることが望ましい。高低差が０．５μｍ以下だと、ＰＥＤＯＴ膜の平坦性の効果が薄れてしまう。また逆に高低差が５．０μｍ以上の場合には、レリーフから版の凸版３０への転移量が不安定になったり、レリーフにインキが流れ込みやすくなり、ムラの原因となる。
また、頂部用曲面３４の曲率半径は、５〜２５００μｍであることが望ましい。この範囲以下であると、転移量が不安定になったり、レリーフにインキが流れ込みやすくなり、この範囲以上であると、隔壁と画素電極が接する縁部において印刷抜けが発生しやすくなる。
【００２８】
また、凸部３２の頂部３２Ａの頂部用曲面３４の先端と、隣接する凸部３２の間の谷部との深さの差は５０μｍ以上であることが好ましい。これより凸部３２と凹部との差が小さいと、印刷条件によっては凸部３２だけでなく、凹部までも基板に接触してしまい、余計な部分にインキが転写してしまいリーク等の不具合が発生するためである。
【００２９】
次に、樹脂凸版３０の硬度は４５〜９０度（ショアＡ）、１８〜７５度（ショアＤ）であることが好ましい。硬度が４５度未満（ショアＡ）であると、印圧に対するマージンが狭く画線がよれたりつぶれたりしてしまい、均一なパターン形成をすることが非常に難しくなってしまうためである。また、７５度（ショアＤ）より大きい場合では、パターン形成に適切な印圧が高くなりすぎ、基板や絶縁層３に負荷がかかりすぎ、ワレやひずみ、キズを生じてしまう危険があるからである。
【００３０】
また、正孔輸送層４インキの粘度としては５〜８０ｍＰａ・ｓであることが好ましい。これは、本実施の形態で用いる凸版３０印刷法ではアニロックスロール１４から凸版３０上へのインキの転写が最初に行われるが、８０ｍＰａ・ｓ以上の粘度ではアニロックスロール１４から凸版３０上へインキが転写した後、凸版３０上で十分インキがレベリングせず、従って印刷パターンにアニロックスロール１４起因のモアレが発生することがあるためである。
【００３１】
次に、以上のような正孔輸送層４の形成後、有機発光層５を形成する。有機発光層５は電流を通すことにより発光する層であり、有機発光層５を形成する有機発光材料は、例えば、クマリン系、ペリレン系、ピラン系、アンスロン系、ポルフィレン系、キナクリドン系、Ｎ，Ｎ’―ジアルキル置換キナクリドン系、ナフタルイミド系、Ｎ，Ｎ’―ジアリール置換ピロロピロール系、イリジウム錯体系等の発光性色素をポリスチレン、ポリメチルメタクリレート、ポリビニルカルバゾール等の高分子中に分散させたものや、ポリアリーレン系、ポリアリーレンビニレン系やポリフルオレン系の高分子材料が挙げられる。
【００３２】
これらの有機発光材料は溶媒に溶解または安定に分散させ有機発光インキとなる。有機発光材料を溶解または分散する溶媒としては、トルエン、キシレン、アセトン、アニソール、メチルエチルケトン、メチルイソブチルケトン、シクロヘキサノン等の単独またはこれらの混合溶媒が挙げられる。中でも、トルエン、キシレン、アニソールといった芳香族有機溶剤が有機発光材料の溶解性の面から好適である。また、有機発光インキには、必要に応じて、界面活性剤、酸化防止剤、粘度調整剤、紫外線吸収剤等が添加されても良い。
【００３３】
有機発光層５の形成方法としては、本実施の形態による凸版印刷法の他にインクジェット法や凹版オフセット印刷法、凸版反転オフセット印刷法等によりパターン形成することが可能である。なお、本実施の形態による凸版印刷法を用いる場合は、有機発光インキに適した樹脂凸版３０を使用することができ、中でも水現像タイプの感光性樹脂凸版３０が好適である。
【００３４】
次に、以上のような有機発光層５の形成後、陰極層６を画素電極２のラインパターンと直交するラインパターンで形成する。この陰極層６の材料としては、有機発光層５の発光特性に応じたものを使用でき、例えば、リチウム、マグネシウム、カルシウム、イッテルビウム、アルミニウムなどの金属単体やこれらと金、銀などの安定な金属との合金などが挙げられる。また、インジウム、亜鉛、錫などの導電性酸化物を用いることもできる。陰極層６の形成方法としてはマスクを用いた真空蒸着法による形成方法が挙げられる。
【００３５】
なお、本実施の形態の有機ＥＬ素子は、陽極である画素電極２と陰極層６の間に陽極層側から正孔輸送層４と有機発光層５を積層した構成であるが、陽極層と陰極層６の間において正孔輸送層４、有機発光層５以外に正孔ブロック層、電子輸送層、電子注入層といった層を必要に応じ選択した積層構造をとることができる。また、これらの層を形成する際にも本発明の形成方法を使用できる。さらには、画素電極２を陰極とし、対向電極を陽極とすることもできる。
【００３６】
最後に、これらの有機ＥＬ構成体を、外部の酸素や水分から保護するために、ガラスキャップ７と接着剤８を用いて密閉封止し、有機ＥＬディスプレイパネルを得ることができる。また、基板が可撓性を有する場合には、封止剤と可撓性フィルムを用いて封止を行っても良い。
（実施例１）
【００３７】
次に、本発明の実施例について説明する。
ここでは、以下のような実施例１〜３と比較例１〜４について試作と測定を行った。
まず、３００ｍｍ角のガラス基板の上に、スパッタ法を用いてＩＴＯ（インジウム-錫酸化物）薄膜を形成し、フォトリソ法と酸溶液によるエッチングでＩＴＯ膜をパターニングして、対角５インチサイズのディスプレイが２面取れるように画素電極２を形成した。ディスプレイ１面当たりの画素電極２のラインパターンは、線幅４０μｍ、スペース２０μｍでラインが１９５０ライン形成されるパターンとした。
【００３８】
次に絶縁層３を以下のように形成した。まず、画素電極２を形成したガラス基板上にアクリル系のフォトレジスト材料を全面スピンコートした。スピンコートの条件を１５０ｒｐｍで５秒間回転させた後、５００ｒｐｍで２０秒間回転させ１回コーティングとし、絶縁層３の高さを１．５μｍとした。全面に塗布したフォトレジスト材料に対し、フォトリソ法により画素電極２の間にラインパターンを有する絶縁層３を形成した。
【００３９】
次に、正孔輸送インキとしてＰＥＤＯＴ溶液であるバイトロンＡＩ―４０８３  ８０重量部、イソプロピルアルコール  ２０重量部を混合、調液し粘度１５ｍＰａ・ｓのインキを用意した。版材としては凸版３０の凸部３２の中凸形状にし、その高低差を２．０μｍとし、凸版３０の凸部３２と凹部の差は１００μｍとなるように製版を行った。版材の硬度は７７（ショアＡ）のものを使用した。上記のインキ及び版を用いて凸版印刷法にて絶縁層３間に正孔輸送層４を形成した。印刷には１８０線／インチのアニロックスロールを使用し、印刷後、２００°Ｃ、３０分大気中で乾燥を行い正孔輸送層４を形成した。このときの膜厚は５０ｎｍとなった。そして、形成された正孔輸送層４に対し、パターニング状態の確認を行った。
【００４０】
次に、有機発光材料であるポリフェニレンビニレン誘導体を濃度１％になるようにトルエンに溶解させた有機発光インキを用い、絶縁層３に挟まれた画素電極２の真上にそのラインパターンにあわせて有機発光層５を凸版印刷法で印刷を行った。このとき１５０線／インチのアニロックスロール及び水現像タイプの感光性樹脂版を使用した。この結果、印刷、乾燥後の有機発光層５の膜厚は８０ｎｍとなった。
【００４１】
その上にＣａ、Ａｌからなる陰極層６を画素電極２のラインパターンと直交するようなラインパターンで抵抗加熱蒸着法によりマスク蒸着して形成した。最後にこれらの有機ＥＬ構成体を、外部の酸素や水分から保護するために、ガラスキャップと接着剤を用いて密閉封止し、有機ＥＬディスプレイパネルを作製した。
これにより得られた有機ＥＬディスプレイパネルの表示部の周辺部には各画素電極２に接続されている陽極側の取り出し電極と、陰極側の取り出し電極があり、これらを電源に接続することにより、得られた有機ＥＬディスプレイパネルの点灯表示確認を行い、発光状態のチェックを行った。
（実施例２）
【００４２】
正孔輸送層４印刷用の凸版３０の凸部３２が中凸形状であって、その高低差を５．０μｍとした以外は実施例１と同様とした。
（実施例３）
【００４３】
正孔輸送層４印刷用の凸版３０の凸部３２と凹部の高さの差を６０μｍとした以外は実施例１と同様とした。
【００４４】
また、比較例として以下のような条件で作製した。
［比較例１］
正孔輸送層４印刷用の凸版３０の凸部３２が中凸形状であって、その高低差を８．０μｍとした以外は実施例１と同様とした。
［比較例２］
正孔輸送層４印刷用の凸版３０の凹部と凸部３２の差が３０μｍである凸版３０を用いた以外は実施例１と同様とした。
［比較例３］
正孔輸送層４形成のため、凸版印刷法の凸版３０の硬度を２５（ショアＡ）とした以外は実施例１と同様に作製した。
［比較例４］
正孔輸送インキとして実施例１で作製したインキに対しポリエチレングリコールを１０重量部添加し、正孔輸送インキを作製した。このときインキの粘度は９５ｍＰａ・ｓであった。このインキを用いて実施例１と同様にパネルの作製を行った。
【００４５】
以上のような実施例１〜３及び比較例１〜４での正孔輸送層４のラインパターン形状の評価結果と、作製した有機ＥＬディスプレイの表示状態の評価結果を図４に示している。
図示のように、比較例に比べて本発明の実施例で良好な結果が得られることが分かる。
【図面の簡単な説明】
【００４６】
【図１】本発明の実施の形態による有機ＥＬパネルにおける有機ＥＬ素子の構造を示す断面図である。
【図２】本発明の実施の形態における凸版印刷装置の概要を示す断面図である。
【図３】凸版の凸部の頂部の説明図である。
【図４】本発明の実施例と比較例によって得られる有機ＥＬディスプレイのパターン形状、リーク電流、発光状態の測定結果を比較例１〜４と共に対比して示した一覧表である。
【符号の説明】
【００４７】
１……基板、２……画素電極、３……絶縁層、４……正孔輸送層、５……有機発光層、６……陰極層、７……ガラスキャップ、８……接着剤、１０……インクタンク、１２……インキチャンバー、１４……アニロックスロール、１４ａ……インキ層、１６……版、１８……版胴、２０……平台、２４……被印刷基板、３０……凸版、３２……凸部、３４……頂部用曲面。
【図１】
2008140588.tif 000003
【図２】
2008140588.tif 000004
【図３】
2008140588.tif 000005
【図４】
2008140588.tif 000006